Patent ES-2704982-T3 (ES)
Title: Transformación aromática usando zeolita de aluminosilicato UZM 39
Inventor: NICHOLAS CHRISTOPHER P
IPC: C07C2/66
Filed: 2012-12-13
Granted: 2019-03-21
Abstract: Un proceso de alquilación aromática que comprende poner en contacto un suministro que comprende al menos un primer aromático con un material compuesto catalítico zeolítico cristalino microporoso en condiciones de conversión de hidrocarburos para producir al menos un segundo aromático, seleccionado el material compuesto catalítico del grupo que consiste en: (a) un primer material compuesto catalítico que comprende material compuesto que ha crecido coherentemente de zeotipos TUN e IMF que tiene una trama tridimensional de al menos unidades tetraédricas de AlO2 y SiO2 y una composición empírica en la base sintetizada y anhidra expresada por una fórmula empírica de: NanMm k+TtAl1-xExSiyOz donde "n" es la relación molar de Na a (Al + E) y tiene un valor de 0,05 a 0,5, M representa al menos un metal seleccionado del grupo que consiste en cinc, grupo 1 (IUPAC 1), grupo 2 (IUPAC 2), grupo 3 (IUPAC 3) y la serie de lantánidos de la tabla periódica, y cualquier combinación de los mismos, "m" es la relación molar de M a (Al + E) y tiene un valor de 0 a 0,5, "k" es el promedio de carga del metal o metales M, T es el agente o agentes de dirección estructural orgánicos derivados de reactivos R y Q donde R es un alcano sustituido con A,Ω-dihalógeno que tiene de 3 a 6 átomos de carbono y Q es al menos una monoamina neutra que tiene 6 o menos átomos de carbono, "t" es la relación molar de N del agente o agentes de dirección estructural orgánicos respecto a (Al + E) y tiene un valor de 0,5 a 1,5, E es un elemento seleccionado del grupo que consiste en galio, hierro, boro y combinaciones de los mismos, "x" es la fracción molar de E y tiene un valor de 0 a 1,0, "y" es la relación molar de Si a (Al + E) y varía de más de 9 a 25 y "z" es la relación molar de O a (Al + E) y tiene un valor determinado por la ecuación:**Fórmula** y se caracteriza por que tiene regiones TUN y regiones IMF que están alineadas coherentemente de modo que el eje de la zona [010]TUN y el eje de la zona [001]IMF son paralelos entre sí y hay continuidad de los planos cristalinos del tipo (002)TUN y (060)IMF, donde la indización se refiere a celdas de unidad C2/m monoclínica y Cmcm ortorrómbica para TUN e IMF, respectivamente; (b) un segundo material compuesto catalizador que comprende material compuesto que ha crecido coherentemente de zeotipos TUN e IMF que tiene una trama tridimensional de al menos unidades tetraédricas de AlO2 y SiO2 y una composición empírica en la forma de hidrógeno después de calcinación, intercambio iónico y calcinación y en una base anhidra expresada por una fórmula empírica de**Fórmula** M1a N+Al(l-x)ExSiy'Oz" y donde M1 es al menos un catión intercambiable seleccionado del grupo que consiste en metales alcalinos, metales alcalinotérreos, metales de tierras raras, cinc, ion amonio, ion hidrógeno y combinaciones de los mismos, "a" es la relación molar de M1 a (Al + E) y varía de 0,05 a 50, "N" es el promedio de la valencia ponderado de M1 y tiene un valor de +1 a +3, E es un elemento seleccionado del grupo que consiste en galio, hierro, boro y combinaciones de los mismos, "x" es la fracción molar de E y varía de 0 a 1,0, y' es la relación molar de Si a (Al + E) y varía de más de 9 a casi sílice pura y z'' es la relación molar de O a (Al + E) y tiene un valor determinado por la ecuación: y se caracteriza por que tiene regiones TUN y regiones IMF que están alineadas coherentemente de modo que el eje de la zona [010]TUN y el eje de la zona [001]IMF son paralelos entre sí y hay continuidad de los planos cristalinos del tipo (002)TUN y (060)IMF, donde la indización se refiere a celdas de unidad C2/m monoclínica y Cmcm ortorrómbica para TUN e IMF, respectivamente; y (c) combinaciones de los mismos.